(57)【要約】  本発明は、半導体基板の第一主表面上にフィンガー電極を有する太陽電池セルであって、少なくとも前記フィンガー電極の表面が露出しないように絶縁材料を含む材料で被覆されており、前記絶縁材料を含む材料は、加水分解しないもの又は加水分解した際にカルボン酸を発生しないものであることを特徴とする太陽電池セルである。これにより、ＥＶＡを用いても、経時での光電変換効率低下を抑制する太陽電池セル及びこれを用いた太陽電池モジュールが提供される。
2018100596.tif 000002
【特許請求の範囲】
【請求項１】
半導体基板の第一主表面上にフィンガー電極を有する太陽電池セルであって、
少なくとも前記フィンガー電極の表面が露出しないように絶縁材料を含む材料で被覆されており、
前記絶縁材料を含む材料は、加水分解しないもの又は加水分解した際にカルボン酸を発生しないものであることを特徴とする太陽電池セル。
【請求項２】
前記絶縁材料を含む材料は熱硬化性の材料であることを特徴とする請求項１に記載の太陽電池セル。
【請求項３】
前記絶縁材料を含む材料は、少なくともシリコーン樹脂、ポリイミド樹脂、ポリアミドイミド樹脂、ポリアミド樹脂、フッ素樹脂、フェノール樹脂、メラミン樹脂、ユリア樹脂、エポキシ樹脂、アクリル樹脂、ポリエステル樹脂及びポバール樹脂から一つ以上選択された樹脂を含有する材料からなるものであることを特徴とする請求項１又は請求項２に記載の太陽電池セル。
【請求項４】
前記第一主表面は、前記太陽電池セルの非受光面であることを特徴とする請求項１から請求項３のいずれか１項に記載の太陽電池セル。
【請求項５】
請求項１から請求項４のいずれか１項に記載の太陽電池セルが内蔵されていることを特徴とする太陽電池モジュール。
【請求項６】
前記太陽電池モジュールが充填剤を含むものであり、
前記充填剤がエチレンビニルアセテートを含有する材料であることを特徴とする請求項５に記載の太陽電池モジュール。
【請求項７】
請求項５又は請求項６に記載の太陽電池モジュールを有することを特徴とする太陽光発電システム。
【請求項８】
半導体基板の第一主表面上にフィンガー電極を形成する工程と、
少なくとも前記フィンガー電極の表面が露出しないように絶縁材料を含む材料で被覆する工程とを含み、
前記絶縁材料を含む材料として、加水分解しないもの又は加水分解した際にカルボン酸を発生しないものを用いることを特徴とする太陽電池セルの製造方法。
【請求項９】
前記絶縁材料を含む材料として熱硬化性の材料を用いることを特徴とする請求項８に記載の太陽電池セルの製造方法。
【請求項１０】
前記絶縁材料を含む材料として、少なくともシリコーン樹脂、ポリイミド樹脂、ポリアミドイミド樹脂、ポリアミド樹脂、フッ素樹脂、フェノール樹脂、メラミン樹脂、ユリア樹脂、エポキシ樹脂、アクリル樹脂、ポリエステル樹脂及びポバール樹脂から一つ以上選択された樹脂を含有する材料からなるものを用いることを特徴とする請求項８又は請求項９に記載の太陽電池セルの製造方法。
【請求項１１】
前記第一主表面を、前記太陽電池セルの非受光面とすることを特徴とする請求項８から請求項１０のいずれか１項に記載の太陽電池セルの製造方法。
【請求項１２】
請求項８から請求項１１のいずれか１項に記載の太陽電池セルを用い、該太陽電池セルが内蔵された太陽電池モジュールを製造することを特徴とする太陽電池モジュールの製造方法。
【請求項１３】
前記太陽電池モジュールを充填剤を含むものとし、
前記充填剤としてエチレンビニルアセテートを含有する材料を用いることを特徴とする請求項１２に記載の太陽電池モジュールの製造方法。
【発明の詳細な説明】
【技術分野】
【０００１】
本発明は、高光電変換効率太陽電池セル及び高光電変換効率太陽電池セルの製造方法に関する。
【背景技術】
【０００２】
単結晶Ｎ型シリコン基板を用いた高光電変換効率太陽電池の概観を図２に、断面構造の模式図を図３に示す。太陽電池セル（以下、単に太陽電池とも称する）２００は、Ｎ型基板１１０の受光面の集電電極として、フィンガー電極（以下、単にフィンガーとも称する）１２１、３２２と呼ばれる百〜数十μｍ幅の電極を多数有する。隣接フィンガー電極の間隔は１〜３ｍｍ程度が一般的である。また、太陽電池セルを連結するための集電電極としてバスバー電極（以下、単にバスバーとも称する）２３１を２〜４本有する。これら電極の形成方法としては、蒸着法、スパッタ法等が挙げられるが、コストの面から、Ａｇ等の金属微粒子を有機バインダーに混ぜた金属ペーストを、スクリーン版等を用いて印刷し、数百度で熱処理を行って基板と接着する方法が広く利用されている。電極以外の部分は窒化シリコン膜等の反射防止膜３４５で覆われている。基板の表面は基板の導電型と反対のＰ型層３１２が形成される。裏面側にもフィンガー電極３２３が形成され、電極以外の部分は窒化シリコン等の膜３４４で覆われている。裏面の最表層には基板と同じ導電型の高濃度Ｎ型層３１３が形成されている。【０００３】
また、更に高光電変換効率の太陽電池構造としては裏面電極型太陽電池がある。裏面電極型太陽電池４００の裏面の概観を図４に示す。基板１１０の裏面には、エミッタ層３１２及びベース層３１３が交互に配列され、それぞれの層上に沿ってフィンガー電極（エミッタ電極３２２、ベース電極３２３）が設けられている。更に、これらの電極から得られる電流を更に集電するためのバスバー電極（エミッタ用バスバー電極４３２、ベース用バスバー電極４３３）が設けられている。機能上、バスバー電極はフィンガー電極と直交していることが多い。エミッタ層３１２の幅は数ｍｍ〜数百μｍ、ベース層３１３の幅は数百μｍ〜数十μｍである。また、電極幅は数百〜数十μｍ程度が一般的である。裏面電極型太陽電池４００の断面構造の模式図を図５に示す。基板１１０の裏面の最表層近傍にエミッタ層３１２及びベース層３１３が形成されている。エミッタ層３１２及びベース層３１３の各層厚はせいぜい１μｍ程度である。各層上にはフィンガー電極３２２、３２３が設けられ、非電極領域（電極が形成されていない領域）の表面は窒化シリコン膜や酸化シリコン膜等の誘電体膜（裏面保護膜３４４）で覆われている。太陽電池４００の受光面側には反射損失を低減する目的で、反射防止膜３４５が設けられる。受光面に電極が存在しないため、入射光が遮られることなく基板内に入るので、図３の構造に比べ光電変換効率は高くなる。【０００４】
上記のような太陽電池は、太陽電池モジュールに加工される。図１０に太陽電池モジュールの一例の概観を示す。上記により作製された太陽電池１０００は、太陽電池モジュール１０６０内ではタイル状に敷き詰められた構造をなす。太陽電池モジュール１０６０内では、隣接する太陽電池１０００同士が数枚〜数１０枚電気的に直列に接続され、ストリングと呼ばれる直列回路を構成している。ストリングの概観を図１１に示す。図１１は、通常人目に触れることのないモジュール内部裏面側の模式図に相当する。また、フィンガーやバスバーは図示されていない。直列接続にするため、図１１に示したように、隣接する太陽電池１０００のＰバスバー（基板のＰ型層に接合したフィンガー電極に接続されているバスバー電極）とＮバスバー（基板のＮ型層に接合したフィンガー電極に接続されているバスバー電極）同士がタブリード線１１６１等で接続されている。太陽電池モジュールの断面模式図を図１２に示す。上述のようにストリングは、複数の太陽電池１０００を、バスバー電極２３１にタブリード線１１６１を接続することで構成される。該ストリングは、通常ＥＶＡ（エチレンビニルアセテート）等の透光性の充填剤１２７２で封止され、非受光面側はＰＥＴ（ポリエチレンテレフタラート）等の耐候性樹脂フィルム１２７３、受光面はソーダライムガラス等の透光性で機械的強度が強い受光面保護材料１２７１で覆われている。
【先行技術文献】
【特許文献】
【０００５】
【特許文献１】特開２０１３−５８８０８号公報
【発明の概要】
【発明が解決しようとする課題】
【０００６】
モジュールの充填剤としてＥＶＡを用いると、経時でのモジュールの光電変換効率の低下量が大きいことが知られている。モジュール内に少なからず水分が透過し、ＥＶＡが加水分解して酢酸を発生し、この酢酸が電極を侵すためと考えられている。【０００７】
特許文献１は、電極と導線を接続する接着剤で電極表面を覆い、電極内部にも接着剤を入り込ませ、電極と基板の接着強度を高めるものである。充填剤と電極の直接接触を回避させるという意味では有効な方法といえる。しかしながらこの方法によると、導線を用意するという余計な工程が必要となるだけでなく、更に、導線と電極の位置合わせが容易ではないといった問題があった。【０００８】
本発明は、上記問題点に鑑みてなされたものであって、ＥＶＡを用いても、経時での光電変換効率低下を抑制する太陽電池セル及びその簡易な製造方法を提供することを目的とする。
【課題を解決するための手段】
【０００９】
上記目的を達成するために、本発明では、半導体基板の第一主表面上にフィンガー電極を有する太陽電池セルであって、
少なくとも前記フィンガー電極の表面が露出しないように絶縁材料を含む材料で被覆されており、
前記絶縁材料を含む材料は、加水分解しないもの又は加水分解した際にカルボン酸を発生しないものであることを特徴とする太陽電池セルを提供する。【００１０】
この太陽電池セルを用いて太陽電池モジュールを作製すると、絶縁材料を含む材料がＥＶＡと電極の直接接触を妨げるため、経時での電極と基板の接着強度低下を防ぐことができる。また、モジュール製造工程等における基板破損時には、絶縁材料を含む材料が破損した基板同士をつなぎとめる役割を果たし、破片除去のための時間は短縮され、モジュール製造時のダウンタイムを減らすことができる。【００１１】
また、前記絶縁材料を含む材料は熱硬化性の材料であることができる。【００１２】
絶縁材料を含む材料は熱硬化性のものが加工がしやすいため好ましい。【００１３】
また、前記絶縁材料を含む材料は、少なくともシリコーン樹脂、ポリイミド樹脂、ポリアミドイミド樹脂、ポリアミド樹脂、フッ素樹脂、フェノール樹脂、メラミン樹脂、ユリア樹脂、エポキシ樹脂、アクリル樹脂、ポリエステル樹脂及びポバール樹脂から一つ以上選択された樹脂を含有する材料からなるものであることができる。【００１４】
これらの樹脂は、化学的に安定で使用可能温度が高く、パターン形成が容易であるため、本発明の太陽電池セルでは、絶縁材料を含む材料はこれらの樹脂を含有することが好ましい。【００１５】
また、前記第一主表面は、前記太陽電池セルの非受光面であることが好ましい。【００１６】
絶縁材料を含む材料が光を吸収する材料であっても、非受光面であれば光電変換特性は低下しない。【００１７】
更に本発明では、上記本発明の太陽電池セルが内蔵されていることを特徴とする太陽電池モジュールを提供する。【００１８】
このように、本発明の太陽電池セルは太陽電池モジュールに内蔵することができる。【００１９】
この場合、前記太陽電池モジュールが充填剤を含むものであり、
前記充填剤がエチレンビニルアセテートを含有する材料であっても良い。【００２０】
本発明の太陽電池モジュールは、充填剤をエチレンビニルアセテートとしても、経時での劣化がしにくい。【００２１】
更に本発明では、上記本発明の太陽電池モジュールを有することを特徴とする太陽光発電システムを提供する。【００２２】
このように、本発明の太陽電池セルを内蔵した太陽電池モジュールは太陽光発電システムに用いることができる。【００２３】
更に本発明では、半導体基板の第一主表面上にフィンガー電極を形成する工程と、
少なくとも前記フィンガー電極の表面が露出しないように絶縁材料を含む材料で被覆する工程とを含み、
前記絶縁材料を含む材料として、加水分解しないもの又は加水分解した際にカルボン酸を発生しないものを用いることを特徴とする太陽電池セルの製造方法を提供する。【００２４】
この製造方法で製造された太陽電池セルを用いて太陽電池モジュールを作製すると、絶縁材料を含む材料がＥＶＡと電極の直接接触を妨げるため、経時での電極と基板の接着強度低下を防ぐことができる。また、モジュール製造工程等における基板破損時には、絶縁材料を含む材料が破損した基板同士をつなぎとめる役割を果たし、破片除去の時間は緩和され、モジュール製造時のダウンタイムを減らすことができる。【００２５】
また、前記絶縁材料を含む材料として熱硬化性の材料を用いることができる。【００２６】
絶縁材料を含む材料は熱硬化性のものが加工がしやすいため好ましい。【００２７】
また、前記絶縁材料を含む材料として、少なくともシリコーン樹脂、ポリイミド樹脂、ポリアミドイミド樹脂、ポリアミド樹脂、フッ素樹脂、フェノール樹脂、メラミン樹脂、ユリア樹脂、エポキシ樹脂、アクリル樹脂、ポリエステル樹脂及びポバール樹脂から一つ以上選択された樹脂を含有する材料からなるものを用いることができる。【００２８】
これらの樹脂は、化学的に安定で使用可能温度が高く、パターン形成が容易であるため、本発明の太陽電池セルの製造方法では、絶縁材料を含む材料はこれらの樹脂を含有することが好ましい。【００２９】
また、前記第一主表面を、前記太陽電池セルの非受光面とすることが好ましい。【００３０】
絶縁材料を含む材料が光を吸収する材料であっても、非受光面であれば光電変換特性は低下しない。【００３１】
更に本発明では、上記本発明の太陽電池セルを用い、該太陽電池セルが内蔵された太陽電池モジュールを製造することを特徴とする太陽電池モジュールの製造方法を提供する。【００３２】
このように、本発明の太陽電池セルを用い太陽電池モジュールを製造することができる。【００３３】
この場合、前記太陽電池モジュールを充填剤を含むものとし、
前記充填剤としてエチレンビニルアセテートを含有する材料を用いても良い。【００３４】
本発明の太陽電池モジュールの製造方法であれば、充填剤としてエチレンビニルアセテートを含有する材料を用いても、経時での劣化がしにくい太陽電池モジュールを製造することができる。
【発明の効果】
【００３５】
本発明の太陽電池セルは高い光電変換効率を有するものである。特に、本発明の太陽電池セルは、フィンガー電極をＥＶＡ以外の絶縁材料を含む材料（加水分解しないもの又は加水分解した際にカルボン酸を発生しないもの）で被覆したものであるため、長期間使用しても高い光電変換効率を維持することができる。本発明の太陽電池セルの製造方法であれば、比較的簡易な方法でモジュール化後の経時劣化を大幅に改善できる。更に、材料として導電材料を混合したものを用いれば、初期特性も改善できる。裏面電極型太陽電池に適用する場合においては、工数の増加もない。また、太陽電池セルの機械的強度を改善することもできる。
【図面の簡単な説明】
【００３６】
【図１】本発明に係る、フィンガー電極近傍の一例を示す断面模式図である。
【図２】本発明を適用できる一般的な両面電極型太陽電池の概観図である。
【図３】本発明を適用できる一般的な両面電極型太陽電池の断面模式図である。
【図４】本発明を適用できる一般的な裏面電極型太陽電池の裏面概観図である。
【図５】本発明を適用できる一般的な裏面電極型太陽電池の断面模式図である。
【図６】本発明に係る、裏面電極型太陽電池の一例を示す裏面概観図である。
【図７】実施例１において絶縁材料をフィンガー上及び異なる導電型用のバスバーとフィンガーが交差する領域にパターン状に印刷した後の基板の裏面を示す図である。
【図８】実施例２において絶縁材料を異なる導電型用のバスバーとフィンガーが交差する領域にのみ塗布した後の基板の裏面を示す図である。
【図９】実施例１、２、３における裏面電極型太陽電池の裏面概観図である。
【図１０】本発明を適用できる一般的な太陽電池モジュールの概観図である。
【図１１】本発明を適用できる一般的な太陽電池モジュールの裏面内部模式図である。
【図１２】本発明を適用できる一般的な太陽電池モジュールの断面模式図である。
【図１３】本発明に係る、太陽光発電システムの一例を示す模式図である。
【図１４】本発明に係る、実施例１、２、３及び比較例の経時での光電変換効率の変化を示す図である。
【発明を実施するための形態】
【００３７】
以下、本発明をより詳細に説明する。
【００３８】
ＥＶＡ（エチレンビニルアセテート）を用いた太陽電池モジュールは、耐湿性が不十分で経時変化により光電変換効率が低下することが知られている。従って、ＥＶＡを用いても、経時での光電変換効率低下を抑制する太陽電池セルが求められている。
【００３９】
本発明者らは、上記目的を達成するために鋭意検討を行った。その結果、
半導体基板の第一主表面上にフィンガー電極を有する太陽電池セルであって、
少なくとも前記フィンガー電極の表面が露出しないように絶縁材料を含む材料で被覆されており、
前記絶縁材料を含む材料は、加水分解しないもの又は加水分解した際にカルボン酸を発生しないものであることを特徴とする太陽電池セルが、上記課題を解決できることを見出し、本発明を完成させた。
【００４０】
更に、上記のように、ＥＶＡを用いても、経時での光電変換効率低下を抑制する太陽電池セルの簡易な製造方法が求められている。
【００４１】
本発明者らは、上記目的を達成するために鋭意検討を行った。その結果、
半導体基板の第一主表面上にフィンガー電極を形成する工程と、
少なくとも前記フィンガー電極の表面が露出しないように絶縁材料を含む材料で被覆する工程とを含み、
前記絶縁材料を含む材料として、加水分解しないもの又は加水分解した際にカルボン酸を発生しないものを用いることを特徴とする太陽電池セルの製造方法が、上記課題を解決できることを見出し、本発明を完成させた。
【００４２】
以下の詳細な説明では、本発明の全体の理解、及び特定の具体例でどのように実施するかを提供するために、多くの特定の細部が説明される。しかしながら、本発明は、それらの特定の細部無しに実施できることが理解されるであろう。以下では、公知の方法、手順、及び技術は、本発明を不明瞭にしないために、詳細には示されない。本発明は、特定の具体例について特定の図面を参照しながら説明されるが、本発明はこれに限定されるものでは無い。ここに含まれ記載された図面は模式的であり、本発明の範囲を限定しない。また図面において、図示目的で幾つかの要素の大きさは誇張され、それゆえに縮尺通りではない。
【００４３】
［太陽電池セル］
本発明の太陽電池セルの特徴を図１を用い説明する。図１は本発明の太陽電池セルのフィンガー電極近傍の断面模式図である。本発明の太陽電池セルは、半導体基板１１０の第一主表面上にフィンガー電極１２１を有する。本発明の太陽電池セルは、フィンガー電極１２１の表面が露出しないように絶縁材料を含む材料（絶縁材料を含む層）１５１で被覆されている。この構造を有することで、モジュール化された際、電極は充填剤と直接接触しなくなるため、充填剤が起因の経時劣化は発生しない。充填剤が起因の経時劣化とは、例えば、ＥＶＡが吸湿、加水分解して酢酸を発生し、これが電極を侵すような場合が考えられる。更に、原因は不明であるが、ＰＩＤ（Ｐｏｔｅｎｔｉａｌ  Ｉｎｄｕｃｅｄ  Ｄｅｇｒａｄａｔｉｏｎ：モジュールに高電圧が印可されることによるモジュール出力の低下）現象が抑制される。
【００４４】
また、この構造を有することで、太陽電池の機械的強度が高まる。具体的には、絶縁材料を含む材料１５１が基板をつなぎとめる役割を果たすため、基板を破損した場合の破片の数を少なくすることができる。これは、例えばモジュール製造時等における基板破損時の復旧時間を短くでき、装置のダウンタイムを減少させることができる。
【００４５】
こういった理由から、絶縁材料を含む材料１５１は少なくとも電極を覆うだけの幅があればよく、例えば最大幅が電極幅より１０〜２００μｍ大きく、電極から測った厚みは１〜２０μｍあればよい。また、電極が被覆されてさえいれば、基板全面を覆ってもかまわない。
【００４６】
また、絶縁材料を含む材料１５１は、加水分解しないもの又は加水分解した際にカルボン酸を発生しないものである。この材料を用いれば、絶縁材料を含む材料自体により電極を侵されてしまうといった問題が生じない。絶縁材料を含む材料は、上記性質を有するものであれば特に限定されないが、熱硬化性の材料であることができる。絶縁材料を含む材料は熱硬化性のものが加工がしやすいため好ましい。より具体的には、絶縁材料を含む材料は、少なくともシリコーン樹脂、ポリイミド樹脂、ポリアミドイミド樹脂、ポリアミド樹脂、フッ素樹脂、フェノール樹脂、メラミン樹脂、ユリア樹脂、エポキシ樹脂、アクリル樹脂、ポリエステル樹脂及びポバール樹脂から一つ以上選択された樹脂を含有する材料からなるものとすることができる。これらの材料の混合物でもかまわないし、金属粉等を混合して、他機能を付与させてもよい。これらの樹脂は、化学的に安定で使用可能温度が高く、パターン形成が容易であるため、本発明の太陽電池セルでは、絶縁材料を含む材料はこれらの樹脂を含有することが好ましい。なお、上記の樹脂のうち、加水分解しないものはポリイミド樹脂、ポリアミドイミド樹脂、ポリアミド樹脂、フッ素樹脂、フェノール樹脂、メラミン樹脂、ユリア樹脂、エポキシ樹脂、アクリル樹脂、ポリエステル樹脂及びポバール樹脂である。また、加水分解した際にカルボン酸を発生しないものはシリコーン樹脂である。モジュール化した際劣化しやすくなるため、ＥＶＡ（すなわち、加水分解した際に酢酸を発生するもの）は使用できない。
【００４７】
上記絶縁材料を含む材料が光を吸収してしまう材料の場合は、非受光面側に使用することができる。すなわち、第一主表面は、太陽電池セルの非受光面であることが好ましい。非受光面側に使用すれば、絶縁材料を含む材料による光電変換効率の低下は生じない。光（例えば波長３００〜１２００ｎｍ程度の範囲）を吸収しない材料であれば、もちろん受光面に用いても何ら問題ない。また、受光面及び非受光面の両面において絶縁材料を含む材料でフィンガー電極を被覆しても良い。
【００４８】
なお、図示されていないが、電極直下には高濃度のドーパント層が形成されていてもよく、また、基板表面には窒化シリコン膜のような誘電体膜が形成されていてもよい。
【００４９】
本発明の太陽電池セルにおいて、フィンガー電極の配置は特に限定されない。本発明は、従来の太陽電池セル（図２〜５に示す構造）のいずれにも適用できる。すなわち、図２〜５において外部に露出したフィンガー電極を、フィンガー電極の表面が露出しないように絶縁材料を含む材料で被覆し、本発明の太陽電池セルとすることができる。
【００５０】
また、本発明は、図６に示すバスバーを基板内に複数本配置した構造にも適用可能である。図６は本発明に係る、裏面電極型太陽電池の一例を示す裏面概観図である。図６に示すように、太陽電池６００は、半導体基板１１０を備える。ここで、半導体基板１１０は第１導電型を有している。また、半導体基板１１０の第１主表面に、第１導電型と反対の導電型である第２導電型を有するエミッタ層３１２と、エミッタ層３１２に接するエミッタ電極３２２と、第１導電型を有するベース層３１３と、ベース層３１３に接するベース電極３２３と、エミッタ層３１２とベース層３１３の電気的短絡を防ぐ絶縁膜６０５とを備える。また、図６に示すように、太陽電池６００は、ベース電極３２３から得られる電流を更に集電するためのベース用バスバー電極４３３を備える。また、エミッタ電極３２２から得られる電流を更に集電するためのエミッタ用バスバー電極４３２を備える。
【００５１】
本発明では、図６において外部に露出したフィンガー電極を、フィンガー電極の表面が露出しないように絶縁材料を含む材料で被覆する。この構造、すなわち、図６のフィンガー部が絶縁材料を含む材料で覆われたものを示したものが、図９である。図９は本発明の裏面電極型太陽電池の裏面概観図であり、後述する実施例ではこの構造の裏面電極型太陽電池を製造している。図９に示すように、太陽電池９００は、図６において外部に露出したフィンガー電極（ベース電極３２３、エミッタ電極３２２）の表面が露出しないように絶縁材料を含む材料１５１で被覆されている。図９における絶縁材料を含む材料１５１以外の構成は図６と同じであるため説明を省略する。図９に示すように、絶縁材料を含む材料がフィンガー電極に沿った形状であっても良い。この場合、絶縁材料を含む材料を全面に形成する場合と比べて、絶縁材料を含む材料の面積を小さくすることができる。その結果、絶縁材料を含む材料の使用量を減らすことができ、経済的である。一方で、絶縁材料を含む材料を全面に形成することもできる。この場合は、絶縁材料を含む材料をパターン形成する必要がないので、簡便に形成することができ、フィンガー電極と絶縁材料を含む材料との位置合わせをする必要がない。
【００５２】
このように本発明の太陽電池セルは、モジュール化した際に、充填剤とフィンガー電極との間に絶縁材料を含む材料が介在するため、充填剤とフィンガー電極が接触しないものである。従って、充填剤が起因の経時劣化は発生しない。
【００５３】
［太陽電池モジュール］
更に本発明では、上記本発明の太陽電池セルが内蔵されていることを特徴とする太陽電池モジュールを提供する。このように、本発明の太陽電池セルは太陽電池モジュールに内蔵することができる。太陽電池モジュールの構造は特に限定されないが、上述の図１０〜１２に示す構造とすることができる。図１２に示すように、本発明では、太陽電池モジュール１０６０における太陽電池セル１０００が、タブリード線１１６１を接続する箇所以外は充填剤１２７２で被覆されていても良い。上記のように本発明の太陽電池セルは、フィンガー電極の表面が露出しないように絶縁材料を含む材料で被覆されている。従って、本発明の太陽電池セルは、モジュール化された際、タブリード線１１６１を接続する箇所以外が充填剤１２７２で被覆されていたとしても、フィンガー電極と充填剤の直接接触を防ぐことができる。従って、充填剤が起因の経時劣化は発生しない。従って、本発明は図１２に示す構造の太陽電池モジュールに適用できる。
【００５４】
この場合、太陽電池モジュールが充填剤を含むものであり、充填剤がエチレンビニルアセテートを含有する材料であっても良い。上記の通り、本発明の太陽電池モジュールは、充填剤をエチレンビニルアセテートとしても、経時での劣化がしにくい。
【００５５】
［太陽電池セルの製造方法］
以下に、具体的な太陽電池製造方法をＮ型基板の場合を例に説明する。なお、以下では、第一主表面が裏面（非受光面）である場合を例に説明する。
【００５６】
まず、高純度シリコンにリン、ヒ素、又はアンチモンのような５価元素をドープし、比抵抗０．１〜５Ω・ｃｍとしたアズカット単結晶｛１００｝Ｎ型シリコン基板を準備する。単結晶シリコン基板は、ＣＺ（Ｃｚｏｃｈｒａｌｓｋｉ）法、ＦＺ（Ｆｌｏａｔｉｎｇ  ｚｏｎｅ）法いずれの方法によって作製されてもよい。基板は必ずしも単結晶シリコンである必要はなく、多結晶シリコンでもかまわない。
【００５７】
次に、スライス及び研削時に形成される基板表面の機械的ダメージを、濃度５〜６０％の水酸化ナトリウムや水酸化カリウムのような高濃度のアルカリ、若しくは、ふっ酸と硝酸の混酸等を用いてエッチングする。次工程のテクスチャ形成条件によっては、この工程は必ずしも必要ではなく、省略することも可能である。
【００５８】
引き続き、基板表面にテクスチャと呼ばれる微小な凹凸形成を行う。テクスチャは太陽電池の反射率を低下させるための有効な方法である。テクスチャは、加熱した水酸化ナトリウム、水酸化カリウム、炭酸カリウム、炭酸ナトリウム、炭酸水素ナトリウム等のアルカリ溶液（濃度１〜１０％、温度６０〜９０℃）中に１０分から３０分程度浸漬することで作製される。上記溶液中に、所定量の２−プロパノールを溶解させ、反応を促進させることが多い。
【００５９】
テクスチャ形成後、上記のようにテクスチャを形成した基板を、塩酸、硫酸、硝酸、ふっ酸等、若しくはこれらの混合液の酸性水溶液中で洗浄する。過酸化水素を混合し清浄度を上げることもできる。
【００６０】
引き続き、Ｐ型層を形成する。Ｐ型層の形成には、気相拡散法や塗布拡散法を用いることができ、いずれを用いてもよい。気相拡散法の例としては、基板を２枚一組として重ね合わせた状態で熱処理炉に戴置し、ＢＢｒ３と酸素の混合ガスを導入して９５０〜１０５０℃で熱処理する方法が可能である。キャリアガスとしては窒素やアルゴンが好適である。また、塗布拡散法の例としては、ホウ素源を含有させた塗布剤を第一主表面全面に塗布し、９５０〜１０５０℃で熱処理する方法が可能である。塗布剤としては、例えばホウ素源としてホウ酸１〜４％、増粘剤としてポリビニルアルコール０．１〜４％、を含有させた水溶液が利用できる。
【００６１】
次にＮ型層を形成する。Ｎ型層の形成には、気相拡散法、塗布拡散法を用いることができ、いずれを用いてもよい。気相拡散法の例としては、基板を２枚一組として重ね合わせた状態で熱処理炉に戴置し、８３０〜９５０℃、オキシ塩化リンと窒素及び酸素混合ガス雰囲気下で基板を熱処理する方法が可能である。塗布拡散法は、リンを含有する材料をスピン塗布したり、印刷したりしてから熱処理する方法であり、いずれの方法を用いてもかまわない。
【００６２】
次に、表面のガラスをふっ酸等で除去する。
【００６３】
次いで、受光面の反射防止膜形成を行う。反射防止膜としては、窒化シリコン膜や酸化シリコン膜が利用できる。窒化シリコン膜の場合はプラズマＣＶＤ装置を用い約１００ｎｍ製膜する。反応ガスとして、モノシラン（ＳｉＨ４）及びアンモニア（ＮＨ３）を混合して用いることが多いが、ＮＨ３の代わりに窒素を用いることも可能であり、また、プロセス圧力の調整、反応ガスの希釈のため、反応ガスに水素を混合することもある。酸化シリコン膜の場合は、ＣＶＤ法でもよいが、熱酸化法により得られる膜の方が高い特性が得られる。
【００６４】
裏面にも受光面同様に窒化シリコン膜や酸化シリコン膜で保護膜を形成することが望ましい。表面の保護効果を高めるため、あらかじめ基板表面に１〜２０ｎｍ程度の薄い酸化アルミニウム膜や熱酸化膜を形成してから、上記の窒化シリコン膜や酸化シリコン膜を形成してもよい。
【００６５】
次いで、半導体基板の第一主表面上にフィンガー電極を形成する。まず、裏面電極として、例えばＡｇ粉末を含有するペーストをスクリーン印刷法で形成する。印刷パターンは櫛歯状として、フィンガーとバスバーを同時に形成してしまうのが最も簡便である。フィンガー幅は４０〜２００μｍ程度、バスバー幅は０．５〜２ｍｍ程度が好適である。
【００６６】
受光面電極形成にもスクリーン印刷法を用い、Ａｇ粉末とガラスフリットを有機物バインダと混合したＡｇペーストを印刷する。印刷パターンは裏面同様櫛歯状として、フィンガーとバスバーを同時に形成してしまうのが最も簡便である。フィンガー幅は４０〜１００μｍ程度、バスバー幅は０．５〜２ｍｍ程度が好適である。
【００６７】
以上の表裏面電極印刷の後、熱処理（焼成）により窒化シリコン膜にＡｇ粉末を貫通させ（ファイアースルー）、電極とシリコンを導通させる。裏面電極及び受光面電極の焼成は一度に行うことも可能であるし、別々に行ってもかまわない。焼成は、７００〜８５０℃の温度で数秒〜数分間処理することで行われる。
【００６８】
最後に、フィンガー電極上に絶縁材料を含む層を形成する。すなわち、少なくともフィンガー電極の表面が露出しないように絶縁材料を含む材料で被覆する。本発明の太陽電池セルの製造方法では、絶縁材料を含む材料として、加水分解しないもの又は加水分解した際にカルボン酸を発生しないものを用いる。絶縁材料を含む材料の詳細は上述の太陽電池セルの項で説明した通りである。ペースト状の絶縁材料を用意しておき、スクリーン印刷やディスペンサー等で塗布する。フィンガー電極に沿って塗布してもよいし、基板全面に塗布してもよい。また、絶縁材料が透明であれば、受光面側に用いても変換効率の低下は生じない。また、材料は絶縁材料に限定されない。すなわち、ＡｇやＣｕ等の粒子を分散させた樹脂等を使用してもかまわない。この場合、実質的にフィンガー電極の断面積が増加したことになり、フィンガー電極としての電気抵抗を低減することができる。裏面に用いれば変換効率が向上する。
【００６９】
上記のように、絶縁材料を含む材料は銀等の導電性粒子を含むことができる。ここで、ＥＶＡが加水分解して発生する酢酸が変換効率に影響を及ぼす理由は、太陽電池セルの半導体基板と直接接合するフィンガー電極（コンタクト電極）に含まれる銀等の導電性粒子そのものよりもフィンガー電極（コンタクト電極）と基板の接触抵抗を悪化させるからと考えられる。従って、絶縁材料を含む材料が導電性粒子を含む場合、仮に当該絶縁材料を含む材料が酢酸により侵されたとしても、当該材料の下にあるフィンガー電極が無事であるため変換効率が低下しない。すなわち、フィンガー電極を当該材料で覆うことで、フィンガー電極の接触抵抗悪化を食い止めることができると考えられる。なお、本発明ではバスバー電極が絶縁材料を含む材料で被覆されなくても良い。これは、上記と同様、基本的にフィンガー電極（コンタクト電極）さえ保護されていれば変換効率が悪くならない、すなわち、バスバー電極が酸により多少侵されたとしても特に問題はないためである。すなわち、本発明の趣旨は基本的にはフィンガー電極と基板のコンタクト抵抗維持であるため、基板と直接コンタクトをとる必要がないバスバー電極は被覆しなくても特に問題はない。
【００７０】
以上、Ｎ型基板の場合を例に述べたが、Ｐ型基板の場合はＮ型層形成にリン、ヒ素、アンチモン等を拡散させ、Ｐ型層形成にはホウ素、Ａｌ等を拡散させればよく、本発明の太陽電池セルの製造方法が利用可能である。
【００７１】
更に、裏面電極型太陽電池へ応用した一例も以下に説明する。
【００７２】
Ｎ型基板の場合を例に説明する。Ｎ型シリコン基板を用意し、表面のスライスダメージを高濃度のアルカリ、若しくは、ふっ酸と硝酸の混酸等を用いてエッチングする。単結晶シリコン基板は、ＣＺ法、ＦＺ法いずれの方法によって作製されてもよい。基板は必ずしも単結晶シリコンである必要はなく、多結晶シリコンでもかまわない。
【００７３】
引き続き、前述の方法で基板表面にテクスチャ形成を行う。
【００７４】
テクスチャ形成後、上記のようにテクスチャを形成した基板を、塩酸、硫酸、硝酸、ふっ酸等、若しくはこれらの混合液の酸性水溶液中で洗浄する。過酸化水素を混合し清浄度を向上させてもよい。
【００７５】
この基板の第一主表面に、エミッタ層を形成する。エミッタ層は基板と逆の導電型（この場合Ｐ型）で厚みが０．０５〜１μｍ程度である。エミッタ層はＢＢｒ３等を用いた気相拡散によって形成できる。また、ホウ素源を含有させた塗布剤を第一主表面に塗布し、熱処理する方法で形成が可能である。
【００７６】
エミッタ層を形成したら、次工程であるベース層形成のためのマスクを両主表面上に形成する。マスクとしては誘電体膜である酸化シリコン膜若しくは窒化シリコン膜等を用いることができる。ＣＶＤ法を用いれば、導入するガス種を適宜選択することにより、いずれの膜も形成可能である。酸化シリコン膜の場合は、基板を熱酸化しても形成できる。基板を酸素雰囲気中９５０〜１１００℃、３０分〜４時間熱処理することで１００ｎｍ程度のシリコン熱酸化膜が形成される。温度、時間、ガス等を適宜選択することで膜厚は任意に変更可能であるが、マスク機能及び次工程の部分開口の容易性を兼ねるためには３０〜３００ｎｍの膜厚とすることが好ましい。この熱処理は上記エミッタ形成のための熱処理に引き続いて同一バッチ内で実施してもかまわない。
【００７７】
次いで、ベース領域となる部分のマスクを部分的に除去（開口）する。具体的には、開口幅が５０〜２５０μｍ、０．６〜２．０ｍｍ程度の間隔で平行線状に開口する。開口にはフォトリソグラフィー法やエッチングペーストが使用できるが、レーザーでの開口が簡便で好ましい。レーザー源としては、ＹＡＧ系、ＹＶＯ４系、ＧｄＶＯ４系等の第二次高調波が使用できるが、波長が５００〜７００ｎｍ程度であればいかなるレーザー源を用いてもかまわない。レーザー条件は適宜決定可能であるが、例えば出力が４〜２０Ｗ、周波数が１００００〜１０００００Ｈｚ、フルエンスが１〜５Ｊ／ｃｍ２、ガルボヘッドを備え、スキャン速度が１００〜５０００ｍｍ／秒、等とすることができる。
【００７８】
マスクを開口したら、５０〜９０℃に加熱したＫＯＨ、ＮａＯＨ等のアルカリ水溶液中に基板を浸漬し、開口部の不要なエミッタ層を除去（エッチング）する。
【００７９】
ベース層形成にはオキシ塩化リンを用いた気相拡散法が使用できる。気相拡散法の他、リンを含有する材料をスピン塗布したり、印刷したりしてから熱処理する方法でも形成可能である。
【００８０】
拡散層形成の後、マスク及び表面に形成されるガラスをふっ酸等で除去する。
【００８１】
次いで、第二主表面の反射防止膜の形成を行う。反射防止膜として窒化シリコン膜や酸化シリコン膜が利用できる。
【００８２】
第一主表面にも、表面保護膜を形成する。表面保護膜として窒化シリコン膜や酸化シリコン膜が利用できる。
【００８３】
次いで、半導体基板の第一主表面上にフィンガー電極（ベース電極及びエミッタ電極）を形成する。具体的にはベース電極を、例えばスクリーン印刷法で形成する。例えば、開口幅３０〜２００μｍ、０．６〜２．０ｍｍ間隔の平行線パターンを有する製版を用意しておき、Ａｇ粉末とガラスフリットを有機物バインダと混合したＡｇペーストをベース層に沿って印刷する。同様にして、エミッタ電極としてＡｇペーストを印刷する。ベース電極用Ａｇペーストとエミッタ電極用Ａｇペーストは同じでもよいし違うものを使用してもよい。以上の電極印刷の後、熱処理により窒化シリコン膜にＡｇ粉末を貫通させ（ファイアースルー）、電極とシリコンを導通させる。なお、ベース層用電極及びエミッタ層用電極の焼成は別々に行うことも可能である。焼成は、通常７００〜８５０℃の温度で５〜３０分間処理することで行われる。
【００８４】
バスバーは図４のように基板両端に配置させてもよいが、図６のように基板内に複数本配置することも可能である。以下、図６〜９を参照して裏面電極型太陽電池に本発明の太陽電池セルの製造方法を適用した場合について説明する。図９に示すように、本発明の太陽電池セルの製造方法では、フィンガー電極３２２、３２３の表面が露出しないように絶縁材料を含む材料１５１で被覆する。また、絶縁材料を含む材料として、加水分解しないもの又は加水分解した際にカルボン酸を発生しないものを用いる。絶縁材料を含む材料の詳細は上述の太陽電池セルの項で説明した通りである。
【００８５】
まず、絶縁材料をパターン状に塗布する。Ｎバスバー（この場合ベース電極と接続するベース用バスバー電極）がエミッタ電極と導通しないように、更に、Ｐバスバー（この場合エミッタ電極と接続するエミッタ用バスバー電極）がベース電極と導通しないように、パターン状に塗布する。また、本発明においては、同時にフィンガー上にも絶縁材料を塗布することができる。基板全面でもかまわないが、バスバーとフィンガーの導通部は確保しておく必要がある（図７参照）。塗布にはスクリーン印刷法等を用いることができる。塗布した後、１００〜４００℃で１〜６０分程度硬化させる。図７は絶縁材料をフィンガー上、及び、異なる導電型用のバスバーとフィンガーが交差する領域（以下、バスバー部とも称する）にパターン状に印刷した後の基板の裏面を示す図であり、後述する実施例１ではこのように絶縁材料を印刷している。図７に示すように、バスバーとフィンガーの導通部においてはエミッタ電極３２２、ベース電極３２３を露出させる。導通部以外の領域に形成されたエミッタ電極３２２、ベース電極３２３は絶縁材料を含む材料１５１で被覆する。なお、当該露出部上には次工程でバスバーが形成されるため、モジュール化した際、当該露出部が充填剤と直接接触することはない。
【００８６】
最後に、バスバーを形成する。Ｎバスバー（ベース用バスバー電極）がベース電極と、Ｐバスバー（エミッタ用バスバー電極）がエミッタ電極と接続され、Ｎバスバーとエミッタ電極並びにＰバスバーとベース電極は絶縁層を介した構成となる。バスバー材料としては、低温硬化型の導電性ペーストが使用できる。具体的には、Ａｇ、Ｃｕ、Ａｕ、Ａｌ、Ｚｎ、Ｉｎ、Ｓｎ、Ｂｉ、Ｐｂから選択される１種類以上の導電性物質と、更にシリコーン樹脂、ポリイミド樹脂、ポリアミドイミド樹脂、ポリアミド樹脂、フッ素樹脂、フェノール樹脂、メラミン樹脂、ユリア樹脂、エポキシ樹脂、アクリル樹脂、ポリエステル樹脂及びポバール樹脂から選択される１種類以上の樹脂を含有する材料からなるものが使用できる。以上のような材料を例えばスクリーン印刷法やディスペンサー等を用いてパターン状に塗布した後、１００〜４００℃で１〜６０分程度硬化させる。なお、上記絶縁材塗布をバスバー部のみに実施し、上記低温硬化型の導電性ペーストを絶縁材料を含む材料としてフィンガー上に塗布することもできる（図８参照）。図８は絶縁材料をバスバー部にのみ塗布した後の基板の裏面を示す図であり、後述する実施例２ではこのように絶縁材料を塗布している。図８に示す態様では、バスバー部のみ絶縁材料を含む材料を印刷するのは図６に示すマルチバスバーと同じである。但し、この後、低温硬化型の導電性ペーストを、バスバーと同時にフィンガー上にも印刷する。この場合、実質的にフィンガー電極の断面積が増加したことになり、フィンガー電極としての電気抵抗を低減することができ、変換効率が向上する。なお、本発明の太陽電池セルの製造方法では、最終的にフィンガー電極が露出しないように被覆されれば良く、上記のように絶縁材塗布を２回に分けて行うこともできる。
【００８７】
以上、Ｎ型基板の場合を例に述べたが、Ｐ型基板の場合はエミッタ層形成にリン、ヒ素、アンチモン等を拡散させ、ベース層形成にはホウ素、Ａｌ等を拡散させればよく、本発明の太陽電池セルの製造方法が利用可能である。
【００８８】
［太陽電池モジュールの製造方法］
上記により作製された太陽電池は、太陽電池モジュールに使用することができる。すなわち、本発明では、上記本発明の太陽電池セルを用い、該太陽電池セルが内蔵された太陽電池モジュールを製造することを特徴とする太陽電池モジュールの製造方法を提供する。このように、本発明の太陽電池セルを用い太陽電池モジュールを製造することができる。
【００８９】
この場合、太陽電池モジュールを充填剤を含むものとし、充填剤としてエチレンビニルアセテートを含有する材料を用いても良い。本発明の太陽電池モジュールの製造方法であれば、充填剤としてエチレンビニルアセテートを含有する材料を用いても、経時での劣化がしにくい太陽電池モジュールを製造することができる。
【００９０】
例えば、上述の図１０〜１２に示す構造の太陽電池モジュールを製造することができる。直列接続にするため、図１１に示したように、隣接する太陽電池１０００のＰバスバー（基板のＰ型層に接合したフィンガー電極に接続されているバスバー電極）とＮバスバー（基板のＮ型層に接合したフィンガー電極に接続されているバスバー電極）同士をタブリード線１１６１等で接続する。接続にははんだ等を用いることができる。複数枚を接続してストリングが得られる。
【００９１】
該ストリングを、ＥＶＡ等の透光性の充填剤１２７２で挟み、非受光面側にはＰＥＴ等の耐候性樹脂フィルム１２７３、受光面側にはソーダライムガラス等の透光性で機械的強度が強い受光面保護材料１２７１を戴置して、加熱しながら加圧する。充填剤１２７２としては、上記ＥＶＡの他、ポリオレフィン、シリコーン、アイオノマー等を使用してもかまわない。
【００９２】
［太陽光発電システム］
更にこのモジュールを用い太陽光発電システムを構成することもできる。すなわち、本発明では、上記本発明の太陽電池モジュールを有することを特徴とする太陽光発電システムを提供する。図１３は本発明のモジュールを連結した太陽光発電システムの基本構成を示したものである。複数の太陽電池モジュール１３１６が配線１３１５で直列に連結され、インバータ１３１７を経由して外部負荷回路１３１８に発電電力を供給する。同図には示していないが、当該システムは発電した電力を蓄電する２次電池を更に備えていて良い。
【実施例】
【００９３】
以下、実施例及び比較例を示して本発明をより具体的に説明するが、本発明は下記の実施例に限定されるものではない。【００９４】
本発明の太陽電池セルの製造方法を用い裏面電極型太陽電池の作製を行った。また、この裏面電極型太陽電池を含む太陽電池モジュールの作製を行った。なお、実施例１〜３では裏面電極型太陽電池として図９に示すものを作製した。比較例では裏面電極型太陽電池として図６に示すものを作製した。【００９５】
（実施例１）
厚さ２００μｍ、比抵抗１Ω・ｃｍの、リンドープ｛１００｝Ｎ型アズカットシリコン基板に対し、熱濃水酸化カリウム水溶液によりダメージ層を除去後、７２℃の水酸化カリウム／２−プロパノール水溶液中に浸漬しテクスチャ形成を行い、引き続き７５℃に加熱した塩酸／過酸化水素混合溶液中で洗浄を行った。【００９６】
次いで、基板を２枚一組として重ね合わせた状態で熱処理炉に戴置し、ＢＢｒ３と酸素とアルゴンの混合ガスを導入して１０００℃で１０分熱処理を行った。これにより、エミッタ層を形成した。四探針法で測定した結果、エミッタ層のシート抵抗は５０Ωとなった。【００９７】
これを１０００℃３時間酸素雰囲気中で熱酸化してマスク形成した。【００９８】
裏面をマスクをレーザーで開口した。レーザー源はＮｄ：ＹＶＯ４の第二次高調波を用いた。開口パターンは、間隔１．２ｍｍ平行線状とした。出力は１８Ｗ、スキャン速度は６００ｍｍ／秒とした。【００９９】
これを８０℃ＫＯＨ水溶液に浸漬して開口部のエミッタ層を除去した。【０１００】
次に、オキシ塩化リン雰囲気下、８７０℃で受光面同士を重ね合わせた状態で４０分間熱処理し、開口部にリン拡散層（ベース層）形成した。【０１０１】
この後、濃度１２％のふっ酸に浸漬することで表面ガラスを除去した。【０１０２】
以上の処理の後、プラズマＣＶＤ装置を用いて窒化シリコン膜を両面に形成した。膜厚は表裏とも１００ｎｍとした。【０１０３】
次に、Ａｇペーストをベース層上及びエミッタ層上にそれぞれ印刷して乾燥した。これを７８０℃の空気雰囲気下で焼成した。【０１０４】
この基板に、図７に示すように、絶縁材料をフィンガー上、及び、異なる導電型用のバスバーとフィンガーが交差する領域であるバスバー部にパターン状に印刷した。印刷にはスクリーン印刷機を用い、絶縁材料としては、信越化学工業株式会社製のシリコーン樹脂を用いた。これを２００℃のベルト炉にて５分間硬化させた。絶縁材料を含む材料の最大幅はフィンガー電極の幅より１００μｍ大きくし、フィンガー電極から測った厚みは４μｍとした。【０１０５】
低温硬化型のＡｇペーストを直線状に６本スクリーン印刷機で印刷し、３００℃のベルト炉にて３０分間硬化させ、バスバーとした。ここで用いた低温硬化型のＡｇペーストはＡｇ粉をエポキシ樹脂に混合させたものである。【０１０６】
完成した太陽電池にタブリード線をはんだ付けし、ＥＶＡ及びＰＥＴ、ソーダライムガラスではさみ、１４０℃で３０分間１気圧で加圧して太陽電池１枚のモジュールを作製した。【０１０７】
（実施例２）
７８０℃の焼成工程まで実施例１と同様に実施した後、絶縁材料を図８に示すようにバスバー部にのみ塗布し硬化させた。【０１０８】
次に、実施例１と同じ低温硬化型のＡｇペーストをスクリーン印刷機で印刷した。印刷パターンは櫛歯状であり、バスバー６本並びに既設のフィンガー電極に沿うものとした（図９参照）。これを３００℃のベルト炉にて３０分間硬化させた。【０１０９】
これを実施例１と同様に処理してモジュール化した。【０１１０】
（実施例３）
実施例１と同じ工程で作製した太陽電池に、タブリード線をはんだ付けし、アイオノマー及びＰＥＴ、ソーダライムガラスではさみ、１２０℃で３０分間１気圧で加圧して太陽電池１枚のモジュールを作製した。【０１１１】
（比較例）
７８０℃の焼成工程まで実施例１と同様に実施した後、絶縁材料をバスバー部にのみ塗布し硬化させた。更に、低温硬化型のＡｇペーストを直線状に６本スクリーン印刷機で印刷し、３００℃のベルト炉にて３０分間硬化させ、バスバーとした。これを実施例１と同様に処理してモジュール化した。【０１１２】
（評価方法）
以上のようにして得られた太陽電池のサンプルについて、山下電装社製ソーラーシミュレータを用いてＡＭ１．５スペクトル、照射強度１００ｍＷ／ｃｍ２、２５℃の条件下で、電流電圧特性を測定し光電変換効率を求めた。【０１１３】
更にこれを８５℃湿度８５％の恒温恒湿槽に入れ、１０００時間ごとに取出し光電変換効率を測定した。【０１１４】
得られた結果を図１４に示す。図１４は、本発明に係る、実施例１、２、３及び比較例の経時での光電変換効率の変化を示す図である。【０１１５】
初期（時間０）特性は実施例２が高い。実質のフィンガー断面積が増加したためと考えられる。経時での劣化は、比較例に比べ実施例１、２、３とも大きく改善されている。フィンガー電極上に絶縁材料を被覆したことにより、充填剤起因の劣化を抑制できたためと考えられる。【０１１６】
実施例１〜３の太陽電池モジュールは、充填剤（ＥＶＡ等）以外に、絶縁材料を含む材料（シリコーン樹脂等）を有する。すなわち、実施例１〜３の太陽電池モジュールは、太陽電池モジュールに内蔵された太陽電池セルの半導体基板と直接接合するフィンガー電極（コンタクト電極）が、太陽電池モジュールの充填剤と接触しないように、充填剤とは異なる材料で被覆されている。そのため、実施例１〜３の太陽電池モジュールは、長期間使用しても光電変換効率を維持することができた。【０１１７】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【図１】
2018100596.tif 000003
【図２】
2018100596.tif 000004
【図３】
2018100596.tif 000005
【図４】
2018100596.tif 000006
【図５】
2018100596.tif 000007
【図６】
2018100596.tif 000008
【図７】
2018100596.tif 000009
【図８】
2018100596.tif 000010
【図９】
2018100596.tif 000011
【図１０】
2018100596.tif 000012
【図１１】
2018100596.tif 000013
【図１２】
2018100596.tif 000014
【図１３】
2018100596.tif 000015
【図１４】
2018100596.tif 000016
【手続補正書】
【提出日】平成29年6月6日(2017.6.6)
【手続補正１】
【補正対象書類名】特許請求の範囲
【補正対象項目名】全文
【補正方法】変更
【補正の内容】
【特許請求の範囲】
【請求項１】
半導体基板の第一主表面上に、銀とガラスを含むフィンガー電極と、複数のバスバー電極とを有する裏面電極型太陽電池セルであって、
前記第一主表面は、前記裏面電極型太陽電池セルの非受光面であり、
少なくとも前記フィンガー電極の表面が露出しないように絶縁材料を含む材料で被覆されており、
前記絶縁材料を含む材料は、加水分解しないもの又は加水分解した際にカルボン酸を発生しないものであることを特徴とする裏面電極型太陽電池セル。
【請求項２】
前記絶縁材料を含む材料は熱硬化性の材料であることを特徴とする請求項１に記載の裏面電極型太陽電池セル。
【請求項３】
前記絶縁材料を含む材料は、少なくともシリコーン樹脂、ポリイミド樹脂、ポリアミドイミド樹脂、ポリアミド樹脂、フッ素樹脂、フェノール樹脂、メラミン樹脂、ユリア樹脂、エポキシ樹脂、アクリル樹脂、ポリエステル樹脂及びポバール樹脂から一つ以上選択された樹脂を含有する材料からなるものであることを特徴とする請求項１又は請求項２に記載の裏面電極型太陽電池セル。
【請求項４】
請求項１から請求項３のいずれか１項に記載の裏面電極型太陽電池セルが内蔵されていることを特徴とする太陽電池モジュール。
【請求項５】
前記太陽電池モジュールが充填剤を含むものであり、
前記充填剤がエチレンビニルアセテートを含有する材料であることを特徴とする請求項４に記載の太陽電池モジュール。
【請求項６】
請求項４又は請求項５に記載の太陽電池モジュールを有することを特徴とする太陽光発電システム。
【請求項７】
半導体基板の第一主表面上に銀とガラスを含むフィンガー電極を形成する工程と、
前記半導体基板の第一主表面上に複数のバスバー電極を形成する工程と、
少なくとも前記フィンガー電極の表面が露出しないように絶縁材料を含む材料で被覆する工程とを含み、
前記第一主表面を、太陽電池セルの非受光面とし、
前記絶縁材料を含む材料として、加水分解しないもの又は加水分解した際にカルボン酸を発生しないものを用いることを特徴とする裏面電極型太陽電池セルの製造方法。
【請求項８】
前記絶縁材料を含む材料として熱硬化性の材料を用いることを特徴とする請求項７に記載の裏面電極型太陽電池セルの製造方法。
【請求項９】
前記絶縁材料を含む材料として、少なくともシリコーン樹脂、ポリイミド樹脂、ポリアミドイミド樹脂、ポリアミド樹脂、フッ素樹脂、フェノール樹脂、メラミン樹脂、ユリア樹脂、エポキシ樹脂、アクリル樹脂、ポリエステル樹脂及びポバール樹脂から一つ以上選択された樹脂を含有する材料からなるものを用いることを特徴とする請求項７又は請求項８に記載の裏面電極型太陽電池セルの製造方法。
【請求項１０】
請求項７から請求項９のいずれか１項に記載の裏面電極型太陽電池セルを用い、該裏面電極型太陽電池セルが内蔵された太陽電池モジュールを製造することを特徴とする太陽電池モジュールの製造方法。
【請求項１１】
前記太陽電池モジュールを充填剤を含むものとし、
前記充填剤としてエチレンビニルアセテートを含有する材料を用いることを特徴とする請求項１０に記載の太陽電池モジュールの製造方法。
【手続補正書】
【提出日】平成29年9月28日(2017.9.28)
【手続補正１】
【補正対象書類名】特許請求の範囲
【補正対象項目名】全文
【補正方法】変更
【補正の内容】
【特許請求の範囲】
【請求項１】
半導体基板の第一主表面上に、銀とガラスを含むフィンガー電極と、複数のバスバー電極とを有する裏面電極型太陽電池セルであって、
前記第一主表面は、前記裏面電極型太陽電池セルの非受光面であり、
少なくとも前記フィンガー電極の表面が露出しないように絶縁材料を含む材料で被覆されており、
前記絶縁材料を含む材料は、加水分解しないもの又は加水分解した際にカルボン酸を発生しないものであり、
前記絶縁材料を含む材料は導電性粒子を含むものであることを特徴とする裏面電極型太陽電池セル。
【請求項２】
前記絶縁材料を含む材料は熱硬化性の材料であることを特徴とする請求項１に記載の裏面電極型太陽電池セル。
【請求項３】
前記絶縁材料を含む材料は、少なくともシリコーン樹脂、ポリイミド樹脂、ポリアミドイミド樹脂、ポリアミド樹脂、フッ素樹脂、フェノール樹脂、メラミン樹脂、ユリア樹脂、エポキシ樹脂、アクリル樹脂、ポリエステル樹脂及びポバール樹脂から一つ以上選択された樹脂を含有する材料からなるものであることを特徴とする請求項１又は請求項２に記載の裏面電極型太陽電池セル。
【請求項４】
請求項１から請求項３のいずれか１項に記載の裏面電極型太陽電池セルが内蔵されていることを特徴とする太陽電池モジュール。
【請求項５】
前記太陽電池モジュールが充填剤を含むものであり、
前記充填剤がエチレンビニルアセテートを含有する材料であることを特徴とする請求項４に記載の太陽電池モジュール。
【請求項６】
請求項４又は請求項５に記載の太陽電池モジュールを有することを特徴とする太陽光発電システム。
【請求項７】
半導体基板の第一主表面上に銀とガラスを含むフィンガー電極を形成する工程と、
前記半導体基板の第一主表面上に複数のバスバー電極を形成する工程と、
少なくとも前記フィンガー電極の表面が露出しないように絶縁材料を含む材料で被覆する工程とを含み、
前記第一主表面を、太陽電池セルの非受光面とし、
前記絶縁材料を含む材料として、加水分解しないもの又は加水分解した際にカルボン酸を発生しないものであり、導電性粒子を含むものを用いることを特徴とする裏面電極型太陽電池セルの製造方法。
【請求項８】
前記絶縁材料を含む材料として熱硬化性の材料を用いることを特徴とする請求項７に記載の裏面電極型太陽電池セルの製造方法。
【請求項９】
前記絶縁材料を含む材料として、少なくともシリコーン樹脂、ポリイミド樹脂、ポリアミドイミド樹脂、ポリアミド樹脂、フッ素樹脂、フェノール樹脂、メラミン樹脂、ユリア樹脂、エポキシ樹脂、アクリル樹脂、ポリエステル樹脂及びポバール樹脂から一つ以上選択された樹脂を含有する材料からなるものを用いることを特徴とする請求項７又は請求項８に記載の裏面電極型太陽電池セルの製造方法。
【請求項１０】
請求項７から請求項９のいずれか１項に記載の裏面電極型太陽電池セルを用い、該裏面電極型太陽電池セルが内蔵された太陽電池モジュールを製造することを特徴とする太陽電池モジュールの製造方法。
【請求項１１】
前記太陽電池モジュールを充填剤を含むものとし、
前記充填剤としてエチレンビニルアセテートを含有する材料を用いることを特徴とする請求項１０に記載の太陽電池モジュールの製造方法。
【国際調査報告】
2018100596.tif 000017
2018100596.tif 000018
2018100596.tif 000019
2018100596.tif 000020